МАТЕРИАЛ ДЛЯ ЗАЩИТЫ ОТ ЭЛЕКТРОМАГНИТНЫХ И РАДИАЦИОННЫХ ВОЗДЕЙСТВИЙ
MATERIAL FOR PROTECTION FROM ELECTROMAGNETIC AND RADIATION EFFECTS

Изобретение относится к радиоэлектронике и вычислительной технике и предназначено для защиты и экранирования от электромагнитных и радиационных воздействий.
-9
-3
Из уровня техники известен рентгенопоглощающий материал, включающий матрицу с зафиксированным рентгенопоглощающим металлосодержащим наполнителем в виде дисперсных частиц. В качестве наполнителя используют сегрегированную путем перемешивания полидисперсную смесь, включающую частицы металла размером 10-10 м, а в качестве матрицы используют текстильную основу, при этом частицы зафиксированы на поверхности последней (RU 2121177, 27.10.1998).
Наиболее близким к предлагаемому изобретению является материал для экранирования от электромагнитного излучения, содержащий гибкую рулонную основу и электропроводное покрытие. Покрытие включает послойно нанесенные электропроводные сульфидный, металлический и оксидно-сульфидный или хроматный слои. Сульфидный слой состоит из соединений сульфидов металлов, выбранных из группы кадмия, свинца, олова, серебра, меди, никеля, кобальта, железа, цинка или марганца, металлический слой состоит по меньшей мере из одного слоя никеля, или меди, или кобальта, или железа, или свинца, или цинка, или олова, или кадмия, или серебра, или их сплавов, а последний слой состоит из оксидов и сульфидов, или хроматов, или никеля, или кобальта, или железа, или меди, или свинца, или олова, или серебра, или марганца, или цинка, или их сплавов (RU 2055450, 27.02.1996).
Недостатками данных материалов является то, что они не защищают от радиационных воздействий.
Задача, на решение которой направлено предложенное изобретение, заключается в создании такого материала для защиты от электромагнитных и радиационных воздействий, который исключал бы указанные выше недостатки.
Технический результат, достигаемый при реализации данного изобретения, заключается в повышении эффективности защиты сигнала от электромагнитных и радиационных воздействий и от внешних и внутренних воздействий и снижении искажения всех типов при сохранении полезного сигнала, а также в снижении вредного взаимного влияния между различными электромагнитными и радиационными проникновениями в кабелях, электронных схемах, внутри микросхем.
Указанный технический результат в материале для защиты от электромагнитных и радиационных воздействий, содержащий гибкую основу и защитное покрытие, достигается тем, что защитное покрытие состоит из соединения окислов железа и свинца с наполнителем из смеси клея, стекла, керамики, лака, эмалей, красок, масла или олифы, природных полимеров, элементоорганических полимеров, пенопласта и полиэтилена.
В качестве лака используют растворы пленкообразующих веществ типа масляных, алкидных и эфироцеллюлозных лаков.
В качестве природных полимеров используют коллаген, альбумин, казеин, древесные смолы, крахмал, латекс, натуральный каучук, гуттаперч и композиции на их основе.
В качестве элементоорганических полимеров используют кремнийорганические полимеры, борорганические полимеры, металлоорганические полимеры и композиции на их основе.
В качестве пенопласта используют полистирол, поливинилхлорид, полиуретан, эпоксидную смолу, фенолформальдегидную смолу и композиции на их основе.
Приведенные выше признаки, характеризующие изобретения, существенны, так как каждый из них влияет на технический результат.
На основу наносится защитное покрытие, состоящее из соединений окислов железа и свинца с наполнителями из смеси клея, стекла, керамики, лака, эмалей, красок, масла или олифы, природных полимеров, элементоорганических полимеров, пенопласта и полиэтилена, на обе стороны или на одну из них.
На поверхность каждого защищаемого объекта, который может включать источник электрической энергии, трубопроводы для кабелей, кабели, шины, разъемы, электро- и электронные схемы и заземления, а также на поверхность элементов этого объекта, например каждого компонента, внутри объекта, каждого элемента схемы, каждого его вывода, все контакты и проводники, наносят материал (изоленту) для защиты от электромагнитных и радиационных воздействий, содержащий гибкую рулонную основу и защитное покрытие, состоящее из соединений окислов железа и свинца с наполнителями из смеси пластиков или клеев, красок, эмалей, лаков, стекла, керамики или других изолирующих материалов на стадии изготовления или в готовых изделиях.
В качестве лака используют растворы пленкообразующих веществ типа масляных, алкидных и эфироцеллюлозных лаков.
В качестве природных полимеров используют коллаген, альбумин, казеин, древесные смолы, крахмал, латекс, натуральный каучук, гуттаперч и композиции на их основе.
В качестве элементоорганических полимеров используют кремнийорганические полимеры, борорганические полимеры, металлоорганические полимеры и композиции на их основе.
В качестве пенопласта используют полистирол, поливинилхлорид, полиуретан, эпоксидную смолу, фенолформальдегидную смолу и композиции на их основе.
Кроме того, в качестве защитного покрытия отдельных компонентов защищаемого объекта может использоваться фольга, электротехнические пленки или изоляционные ленты, содержащие окислы железа и свинца, а также другие виды фольги или их сочетания.
В качестве основы могут применяться ткани, длинномерные гибкие рулонные материалы: трикотажное и гардинное полотно, пленки и нетканые материалы, такие как бумага или поролон, или волокно.
Массовое соотношение в защитном покрытии окислов железа к свинцу составляет (1:1).
Массовое соотношение в защитном покрытии соединения (окислы железа и свинца) к наполнителю (смесь из клея, стекла, керамики, лака, эмалей, красок, масла или олифы, природных полимеров, элементоорганических полимеров, пенопласта и полиэтилена) составляет (3-4):(1-2).
Пример 1. На поверхность гибкой основы в виде ткани нанесено защитное покрытие.
Защитное покрытие состоит из соединения 30 мас.% окисла железа и 30 мас.% свинца с наполнителем (40 мас.%) из смеси клея, стекла, керамики, масляного лака, эмалей, красок, масла, коллагена, кремнийорганического полимера, полиуретана и полиэтилена, при этом массовое соотношение соединения (окислы железа и свинца) к наполнителю составляет 3:2.
Пример 2. На поверхность гибкой основы в виде пленки нанесено защитное покрытие.
Защитное покрытие состоит из соединения 40 мас.% окисла железа и 40 мас.% свинца с наполнителем (20 мас.%) из смеси клея, стекла, керамики, алкидного лака, эмалей, красок, олифы, казеина, элементоорганических полимеров: кремнийорганического полимера, борорганического полимера, металлоорганического полимера, полистирола и полиэтилена, при этом массовое соотношение соединения (окислы железа и свинца) к наполнителю составляет 4:1.
Пример 3. На поверхность гибкой основы в виде волокно (крученного) нанесено защитное покрытие.
Защитное покрытие состоит из соединения 37,5 мас.% окисла железа и 37,5 мас.% свинца с наполнителем (25 мас.%) из смеси клея, стекла, керамики, эфироцеллюлозного лака, эмалей, красок, олифы, латекс, элементоорганических полимеров, поливинилхлорида и полиэтилена, при этом массовое соотношение соединения (окислы железа и свинца) к наполнителю составляет 3:1.
Применение материала для защиты от электромагнитных и радиационных воздействий в кабелях (обматывание отдельно плюса, минуса земли) снижает искажения всех видов, увеличивает динамический диапазон с увеличением прозрачности звука, видеосигналов.
Наклейка материала (изоленты) для защиты от электромагнитных и радиационных воздействий на лазерные носители (CD, DVD, в том числе и записанные) приводит к значительному улучшению звука, видеосигналов за счет снижения паразитного воздействия (электромагнитных и радиационных воздействий) на сами носители.
Применение материала (изоленты) для защиты от электромагнитных и радиационных воздействий в электрических схемах (как между деталями, проводниками, внутри микросхем, так и со всех сторон носителей информации) повышает динамический диапазон, снижает искажения, то есть сохраняет полезную информацию.